(57)【要約】【課題】  本発明は、嵩高性及び嵩高回復性を有しながら、柔軟性に富み、体に沿いやすく、軽量で、保温特性に優れる、掛け布団等の寝装寝具やダウンジャケット等の用途に好適に用いられる混綿詰め綿を提供する。【解決手段】本発明の混綿詰め綿は、詰め綿用混合原綿の総質量に対し２０〜８４質量％の割合で単繊維繊度が０．５ｄｔｅｘ以上３．０ｄｔｅｘ未満の細短繊維Ａと、１０〜４０質量％の割合で単繊維繊度が５．０ｄｔｅｘ以上１０．０ｄｔｅｘ未満の中空太短繊維Ｂと、５〜３０質量％の割合で単繊維繊度が１０．０ｄｔｅｘ以上３０．０ｄｔｅｘ未満の中空極太短繊維Ｃと、１〜２０質量％の割合で単繊維繊度が１．０ｄｔｅｘ以上５．０ｄｔｅｘ未満の熱接着性短繊維Ｄとが、混合されてなることを特徴とする詰め綿用混合原綿である。【選択図】  なし【特許請求の範囲】
【請求項１】
詰め綿用混合原綿の総質量に対し２０〜８４質量％の割合で単繊維繊度が０．５ｄｔｅｘ以上３．０ｄｔｅｘ未満の細短繊維Ａと、１０〜４０質量％の割合で単繊維繊度が５．０ｄｔｅｘ以上１０．０ｄｔｅｘ未満の中空太短繊維Ｂと、５〜３０質量％の割合で単繊維繊度が１０．０ｄｔｅｘ以上３０．０ｄｔｅｘ未満の中空極太短繊維Ｃと、１〜２０質量％の割合で単繊維繊度が１．０ｄｔｅｘ以上５．０ｄｔｅｘ未満の熱接着性短繊維Ｄとが、混合されてなることを特徴とする詰め綿用混合原綿。
【請求項２】
細短繊維Ａ、中空太短繊維Ｂ及び中空極太短繊維Ｃの少なくともいずれか１種にポリシロキサンが該繊維に対して０．１〜３．０質量％の範囲で付着していることを特徴とする請求項１記載の詰め綿用混合原綿。
【請求項３】
細短繊維Ａ及び／又は中空太短繊維Ｂ及び／又は中空極太短繊維Ｃが、ポリエステル、ポリアミド、ポリオレフィン、もしくはそれらの共重合体からなることを特徴とする請求項１又は２に記載の詰め綿用混合原綿。
【請求項４】
請求項１〜３のいずれかに記載の詰め綿用混合原綿が加熱処理されてなる詰め綿であって、細短繊維Ａ及び／又は中空太短繊維Ｂ及び／又は中空極太短繊維Ｃどうしが、部分的に熱接着性短繊維Ｄにより接着されていることを特徴とする詰め綿。
【発明の詳細な説明】
【技術分野】
【０００１】
本発明は、嵩高性及び嵩高回復性を有しながら、柔軟性に富み、体に沿いやすく、軽量で、保温特性に優れる、掛け布団等の寝装寝具やダウンジャケット等の用途に好適に用いられる混綿詰め綿、およびそのための詰め綿用混合原綿に関するものである。
【背景技術】
【０００２】
古来より木綿等の天然繊維や羽毛などが敷き布団、掛け布団および枕等の寝装寝具用の保温性クッション材
（詰め綿）として利用されて来た。しかし、木綿は重く、嵩高性に優れておらず、体に沿いにくく、かつ圧縮後の回復率も低いという問題がある。また、羽毛を詰め綿として用いた羽毛布団は、風合いに富み、軽量で、保温性に優れ、体に沿いやすく、嵩高性に優れ、そして圧縮後の回復率の高いことが知られているが、羽毛を得るためには、水鳥を多く飼育しなければならず、その結果、多量の飼料を必要とするばかりか、水鳥の排泄物による水質汚染、または感染症の発生とその拡散という問題が生じている。また、羽毛を詰め綿として使用できるようにするにためには、採毛、選別、消毒、脱脂および布団詰めなどの多くの工程を経る必要があり、かつ、羽毛が舞い上がるという点でも作業が繁雑になり、結果、羽毛を使った寝装寝具の価格は高くなる。
【０００３】
また、詰め綿の素材としてポリエステル原綿も用いられるが、ポリエステル原綿は、安価で、軽量かつ嵩高性に優れているものの、体に沿いにくく、そして圧縮後の回復率が低いという問題があった。
【０００４】
そこで、合成繊維原綿に嵩高性を付与する試みがなされている。例えば、繊維構造体を構成するマトリックス及び熱接着性短繊維の両方の繊維表面にポリエーテル・エステル系ブロック共重合体を主成分とする表面処理剤を特定量付着させることにより、剛直性と弾力性を向上させた硬綿構造体が提案されている（特許文献１参照）。しかしながら、剛直性が高いが為に柔軟性には欠けており、掛け布団やジャケット等の体への沿い易さが求められる用途には不向きである。
【０００５】
また別に、単繊維繊度１．５デニール以下の繊維からなる層と単繊維繊度が２．５〜１５デニールの繊維からなる層とが積層されてなる詰め綿が提案されている（特許文献２参照）が、単繊維繊度の細い繊維の層（ウェブ）と単繊維繊度の太い繊維の層（ウェブ）を積層しているだけであるので、羽毛のような優れた圧縮回復性とすることはできない。また、異なる繊度の繊維が絡み合っていないので、２種類の異なる繊度の繊維を用いていても嵩高性を高める効果がほとんどない。
【０００６】
さらに単繊維繊度の異なる細繊度短繊維と中空太短繊維と熱接着性短繊維からなり、ポリキシロサンが付与された繊維からなる詰め綿が提案され（特許文献３参照）、嵩高性及び圧縮回復性を高めているが、これも柔軟性については不十分であった。
【０００７】
以上のような従来技術では、嵩高性や圧縮回復性を高めることはできたが、柔軟性については不十分であり、嵩高性を保持しながらも体に沿いやすい優れた特性を備えるものではなかった。
【先行技術文献】
【特許文献】
【０００８】
【特許文献１】特許第４０４３４９２号
【特許文献２】特公昭６３−２３７９７号
【特許文献３】特開２０１１−２０２３０２号
【発明の概要】
【発明が解決しようとする課題】
【０００９】
そこで本発明の目的は、前述した従来技術における問題点を解決し、嵩高性及び嵩高回復性を有しながら、柔軟性に富み、体に沿いやすく、軽量で、保温特性に優れる、掛け布団等の寝装寝具やダウンジャケット等の衣料品などに好適に用いられる詰め綿を製造することができる詰め綿用混合原綿及び詰め綿を提供することにある。
【課題を解決するための手段】
【００１０】
上述した目的を達成するために、本発明は次の構成を有するものである。
（１）詰め綿用混合原綿の総質量に対し２０〜８４質量％の割合で単繊維繊度が０．５ｄｔｅｘ以上３．０ｄｔｅｘ未満の細短繊維Ａと、１０〜４０質量％の割合で単繊維繊度が５．０ｄｔｅｘ以上１０．０ｄｔｅｘ未満の中空太短繊維Ｂと、５〜３０質量％の割合で単繊維繊度が１０．０ｄｔｅｘ以上３０．０ｄｔｅｘ未満の中空極太短繊維Ｃと、１〜２０質量％の割合で単繊維繊度が１．０ｄｔｅｘ以上５．０ｄｔｅｘ未満の熱接着性短繊維Ｄとが、混合されてなることを特徴とする詰め綿用混合原綿。
（２）細短繊維Ａ、中空太短繊維Ｂ及び中空極太短繊維Ｃの少なくともいずれか１種にポリシロキサンが該繊維に対して０．１〜３．０質量％の範囲で付着していることを特徴とする（１）記載の詰め綿用混合原綿。
（３）細短繊維Ａ及び／又は中空太短繊維Ｂ及び／又は中空極太短繊維Ｃが、ポリエステル、ポリアミド、ポリオレフィン、もしくはそれらの共重合体からなることを特徴とする（１）又は（２）に記載の詰め綿用混合原綿。
（４）（１）〜（３）のいずれかに記載の詰め綿用混合原綿が加熱処理されてなる詰め綿であって、細短繊維Ａ及び／又は中空太短繊維Ｂ及び／又は中空極太短繊維Ｃどうしが、部分的に熱接着性短繊維Ｄにより接着されていることを特徴とする詰め綿。
【発明の効果】
【００１１】
本発明によれば、嵩高性及び嵩高回復性を有しながら、柔軟性に富み、体に沿いやすく、軽量で、保温特性に優れる、掛け布団等の寝装寝具やダウンジャケット等の衣類などに好適に用いられる詰め綿用混合原綿及び詰め綿が得られる。
【図面の簡単な説明】
【００１２】
【図１】初期嵩高の測定方法の説明図。
【図２】初期嵩高、圧縮嵩高および回復嵩高の測定方法の説明図。
【発明を実施するための形態】
【００１３】
本発明の詰め綿用混合原綿は、詰め綿用混合原綿の総質量に対し２０〜８４質量％の割合で単繊維繊度が０．５ｄｔｅｘ以上３．０ｄｔｅｘ未満の細短繊維Ａと、１０〜４０質量％の割合で単繊維繊度が５．０ｄｔｅｘ以上１０．０ｄｔｅｘ未満の中空太短繊維Ｂと、５〜３０質量％の割合で単繊維繊度が１０．０ｄｔｅｘ以上３０．０ｄｔｅｘ未満の中空極太短繊維Ｃと、１〜２０質量％の割合で単繊維繊度が１．０ｄｔｅｘ以上５．０ｄｔｅｘ未満の熱接着性短繊維Ｄとを含み、これらが合計で１００質量％になるように混合されてなる詰め綿用混合原綿である。
【００１４】
本発明の詰め綿用混合原綿の柔らかさ及び風合いを高めるためには、単繊維繊度の細い糸（細単繊維Ａ）を混綿し、柔軟性を高めることが必要である。また、詰め綿の保温性は、構成する繊維によって形成される微細な断熱性に優れる空気層により保持されるものであるため、保温性を向上させるためにはその微細空気層の数をより多く形成することが必要であるが、本発明の詰め綿用混合原綿も細単繊維Ａによって微細空気層を形成し、高い保温性が追加される。
【００１５】
また、嵩高性を高めるためには、単繊維繊度の太い綿（中空太短繊維Ｂ）を混綿し、剛性を高めることが必要である。また、使用によるヘタリが起こると微細空気層が減少し、保温性の低下を招くため、嵩高性同様に単繊維繊度の太い繊維の混綿が必要となる。しかし、単繊維繊度の太い綿が多く含まれた詰め綿は、優れた嵩高性を示すが、柔軟性が低下し、体に沿いにくい傾向があるため、本発明においては、中空太短繊維Ｂの割合を押さえながら、さらに中空極太短繊維Ｃを少量加えることで、柔軟性と嵩高性が両立することができる。
【００１６】
これに、熱接着性短繊維Ｄを加え、低融点樹脂の融点以上の温度で熱処理することにより、細短繊維Ａ及び／又は中空太短繊維Ｂ及び／又は中空極太短繊維Ｃどうしが、部分的に熱接着性短繊維Ｄにより接着され、繊維間の絡みを抑制し、繰り返し圧縮されてもヘタリが小さく圧縮回復性に優れた詰め綿とすることができる。
【００１７】
本発明の詰め綿用混合原綿は、細短繊維Ａと中空太短繊維Ｂ、中空極太短繊維Ｃ、熱接着性短繊維Ｄとの混合割合を後述する特定の割合の範囲内とすることが必要であり、これによって詰め綿にした際の柔らかさ、風合いおよび保温性が向上し、嵩高性が維持される。
【００１８】
さらに、詰め綿の圧縮性と回復性を高めるため、繊維表面にポリシロキサンを含む油剤を付与することにより、平滑性を高め、繊維間の摩擦を軽減して移動しやすく、さらには圧縮時に繊維同士が絡むことによるフェルト化を防ぐことができる。
【００１９】
本発明の詰め綿用混合原綿を構成する細短繊維Ａと中空太短繊維Ｂ、中空極太短繊維Ｃ、熱接着性短繊維Ｄは、ポリエステル、ポリアミド、ポリオレフィン、ポリフェニレンサルファイド等からなる繊維であることが好ましい。リサイクル性を考慮する場合、いずれもポリエステルからなる繊維であることが好ましい。用いられるポリエステルとしては、例えば、ポリエチレンテレフタレート、ポリブチレンテレフタレート、ポリプロピレンテレフタレートおよびそれら共重合体等が挙げられる。特に好ましいポリエステルは、ポリエチレンテレフタレートである。ポリアミドとしては、ポリカプラミド（ナイロン６）、ポリヘキサメチレンアジパミド（ナイロン６６）、ポリテトラメチレンアジパミド（ナイロン４６）、ポリウンデカナミド（ナイロン１１）、ポリラウロラクタミド（ナイロン１２）等の脂肪族ポリアミドおよびこれらの共重合体等が挙げられる。ポリオレフィンとしては、ポリプロピレンおよびポリエチレンおよびこれらの共重合体等が挙げられる。ポリフェニレンサルファイドとしては、ホモポリマーまたはｐ−フェニレンサルファイド単位とｍ−フェニレンサルファイド単位の両者を有する共重合体等が挙げられる。
【００２０】
また、廃棄処分時の環境負担軽減のためには、生分解性のポリマーからなる繊維を用いることもできる。生分解性のポリマーとしては、例えば、ポリ乳酸、ポリエチレンサクシネート、ポリブチレンサクシネート、ポリブチレンサクシネートアジペート、ポリブチレンサクシネートカーボネート、ポリブチレンアジペートテレフタレートおよびポリエチレンテレフタレートサクシネートまたはこれらの共重合体などが挙げられる。これら以外の生分解性共重合体としては、例えば、ポリエステルアミド系共重合体や芳香族系ポリエステルを、生分解性を有するように改質された共重合体でも良い。
【００２１】
ポリエステル系の熱接着性短繊維Ｄの場合には、低融点樹脂として、ポリエチレンテレフタレートやポリブチレンテレフタレートに、イソフタル酸、アジピン酸、シクロヘキサンジカルボン酸、セバシン酸などを共重合させてなる低融点ポリエステルが用いられる。
【００２２】
本発明において、細短繊維Ａの単繊維繊度は０．５ｄｔｅｘ以上３．０ｄｔｅｘ未満であり、好ましくは０．５ｄｔｅｘ以上２．０ｄｔｅｘ未満である。０．５ｄｔｅｘ未満では嵩高性が低くなり、３．０ｄｔｅｘを超えると詰め綿用混合原綿の柔軟性が低くなる。その断面は丸断面でも異形断面でも良いが、好ましくは丸断面である。また、細短繊維Ａの質量比は詰め綿用混合原綿の総質量に対して２０〜８４質量％であり、好ましくは５０〜８０質量％である。２０質量％未満では詰め綿用混合原綿の柔軟性や保温性が得られず、８４質量％を超えると嵩高性が低くなる。細短繊維Ａの長さは、好ましくは１０〜６０ｍｍであり、より好ましくは３０〜５０ｍｍである。
【００２３】
本発明において、中空太短繊維Ｂの単繊維繊度は５．０ｄｔｅｘ以上１０．０ｄｔｅｘ未満であり、好ましくは５．０ｄｔｅｘ〜８．０ｄｔｅｘである。その断面は丸断面でも異形断面でも良い。また、中空太短繊維Ｂの質量比は詰め綿用混合原綿の総質量に対して１０〜４０質量％であり、好ましくは１５〜３５質量％である。中空太短繊維Ｂの長さは、好ましくは３０〜９０ｍｍであり、より好ましくは５０〜８０ｍｍである。
【００２４】
本発明において、中空極太短繊維Ｃの単繊維繊度は１０．０ｄｔｅｘ以上３０．０ｄｔｅｘ未満であり、好ましくは１２．０ｄｔｅｘ〜２０．０ｄｔｅｘである。その断面は丸断面でも異形断面でも良い。また、中空極太短繊維Ｃの質量比は詰め綿用混合原綿の総質量に対して５〜３０質量％であり、好ましくは５〜２０質量％である。中空極太短繊維Ｃの長さは、好ましくは３０〜９０ｍｍであり、より好ましくは５０〜８０ｍｍである。
【００２５】
本発明では、繊度の異なる２種類の中空繊維を用いることで柔軟性と嵩高性を両立させているため、上記の中空太短繊維Ｂと中空極太短繊維Ｃの繊度範囲及び質量比率を外れた場合、柔軟性または嵩高性が低下する。
【００２６】
混綿詰め綿の嵩高性を高めるために、本発明の詰め綿用混合原綿に用いられる中空太短繊維Ｂ及び中空極太短繊維Ｃは、中空率が２０〜５０％であることが好ましい。この中空率は、繊維横断面拡大写真によって、中空部分を含めた繊維断面の全面積に対する中空部分面積の割合を算出し、％で表示することができる。なお、本発明において、中空とは、繊維横断面において、繊維外形内部に空洞部を有することをいう。空洞部は、繊維中心に位置していても良いし、中心からずれて位置する偏心でも良いが、好ましくは繊維中心に位置するのが良い。さらには、空洞部の断面形状は、丸形や多角形等のいずれの形状でも良いが、丸形が好ましい。
【００２７】
また、本発明で用いられる中空太短繊維Ｂ及び中空極太短繊維Ｃは、紡糸時の片方（片側）急冷による非対称構造の中空繊維とすることにより、あるいは、少なくとも２種のポリマーからなるサイドバイサイド構造の中空繊維とすることにより、繊維に自己捲縮性を与えた中空繊維を用いることもできる。このようにすると、捲縮性がより高められ、より繊維間同士の反発が強くなり、嵩高性をより高くすることができる。
【００２８】
本発明において、熱接着性短繊維Ｄの単繊維繊度は１．０ｄｔｅｘ以上５．０ｄｔｅｘ未満である。１．０ｄｔｅｘ未満では嵩高性が低くなり、５．０ｄｔｅｘを超えると詰め綿用混合原綿の柔軟性が得られない。その断面は丸断面でも異形断面でも良い。また、熱接着性短繊維Ｄの質量比は詰め綿用混合原綿の総質量に対して１〜２０質量％であり、好ましくは５〜２０質量％である。５質量％未満では接着面が不足しヘタリ易くなり、２０質量％を超えると詰め綿用混合原綿の柔らかさが得られない。熱接着性短繊維Ｄの長さは、好ましくは２０〜８０ｍｍであり、より好ましくは３０〜６５ｍｍである。
【００２９】
本発明において、熱接着性短繊維Ｄは、繊維表面の少なくとも一部が低融点樹脂からなる繊維であって、その低融点樹脂の融点以上に加熱した場合に接着機能を発揮する繊維である。この熱接着性短繊維Ｄの代表例は、低融点樹脂を鞘とする芯鞘型繊維であるが、低融点樹脂が繊維表面の一部を構成する複合構造の繊維を用いることもできる。
【００３０】
本発明の詰め綿用混合原綿が、細短繊維Ａと中空太短繊維Ｂと中空極太短繊維Ｃと熱接着性短繊維Ｄの４種の短繊維からなる場合、それらの全質量は通常併せて１００質量％であるが、本発明の詰め綿用混合原綿において、前記４種の短繊維以外の他の繊維が混入されていても良い。
【００３１】
本発明の詰め綿用混合原綿において、細短繊維Ａと中空太短繊維Ｂ、中空極太短繊維Ｃの少なくともいずれか１種には、繊維間の滑性を高めるために、ポリシロキサンを各繊維それぞれの質量に対して好ましくは０．１〜３質量％、より好ましくは０．３〜１質量％で付着させる。これにより、繊維間の滑性が高くなり、詰め綿を圧縮した後の回復率が高くなる。０．１質量％未満では繊維間の滑性が得られず、３質量％を超えると工程通過性が悪化する等の懸念が高まる。
【００３２】
ポリシロキサンとしては、例えば、アミノ変性シリコーンなどを使用することができる。繊維にポリシロキサンを付着させるためには、ポリシロキサンを含む油剤を付与すればよい。この油剤には、ポリシロキサンの他に、リン酸系化合物、脂肪族化合物およびハロゲン系化合物を含むことが好ましく、さらには、酸化防止剤、防燃剤および静電防止剤を含んでいることが好ましい。
【００３３】
このポリシロキサンを含む油剤は、本発明で用いられる短繊維を製造する工程において、トウをカットする直前において付与されることが好ましいが、トウをカットした後の短繊維（原綿）に油剤を付与し、乾燥させても良い。その油剤付与の際には、ポリシロキサンの濃度を好ましくは１〜１０質量％とした油剤水溶液に調製して繊維に付与し、その後任意の温度で乾燥すれば良い。
【００３４】
本発明において、細短繊維Ａと中空太短繊維Ｂ、中空極太短繊維Ｃ、熱接着性短繊維Ｄとを混合して詰め綿用混合原綿を製造する方法としては、例えば、各々の短繊維を積層して開繊機を通過させた後に、風送及び／又はカード機で混ぜる方法を採用することができる。また、それら短繊維とする前のトウ同士を重ねて同時にカットすることで混合させた後、開繊機を通過させ、風送及び／又はカード機で混ぜる方法を採用してもよい。
【００３５】
このようにして得られる詰め綿用混合原綿は、熱接着性短繊維Ｄの表面の低融点樹脂の融点以上の温度で加熱処理され、細短繊維Ａ及び／又は中空太短繊維Ｂ及び／又は中空極太短繊維Ｃどうしが部分的に、熱接着性短繊維Ｄにより接着されて、詰め綿が製造される。この熱処理は任意の段階で行えばよい。
【００３６】
本発明の混綿詰め綿は、嵩高性及び嵩高回復性を有しながら、柔軟性に富み、体に沿いやすく、軽量で、保温特性に優れる、掛け布団等の寝装寝具やダウンジャケット等の衣類などに好適に用いられる。
【００３７】
次に本発明の詰め綿用混合原綿の典型的な製造方法について詳述する。
【００３８】
細短繊維Ａと中空太短繊維Ｂと中空極太短繊維Ｃと熱接着性短繊維Ｄは、所望の単繊維繊度や所望の断面形状となるような条件を採用すれば、ポリエステル等の熱可塑性短繊維の通常の製糸方法によって製造することができる。
【００３９】
細短繊維Ａの製造の場合は、例えば、ポリエステルを溶融し、孔径０．２〜０．４ｍｍの吐出孔を５５０〜１３００孔有する紡糸口金を通して、融点よりも２０〜４０℃高い紡糸温度で溶融紡糸し、口金から紡糸された繊維に、１０〜２５℃の温度の空気を４０〜１００ｍ／分の流れで吹き付けて冷却させた後、紡糸油剤を付与し、引き取り速度９００〜１５００ｍ／分で一旦、缶に納めることにより未延伸糸トウを得る。
【００４０】
次いで、得られた未延伸糸トウを２．５〜３．５倍の延伸倍率で、温度８０〜９５℃の液浴を用いて１段延伸を施し、クリンパーを用いて好ましくは７〜２０山／２５ｍｍの機械捲縮を付与し、アミノ変性シリコーン等のポリシロキサンが濃度１〜１０質量％で含まれた油剤水溶液をスプレーで付与し、８０〜１６５℃の温度で１５〜３０分間乾燥し、長さ１０〜６０ｍｍに切断して、単繊維繊度が０．５ｄｔｅｘ以上３．０ｄｔｅｘ未満の短繊維を製造することができる。なお、上記の機械捲縮とは、二次元のジグザク（山谷）な捲縮である。
【００４１】
また、中空太短繊維Ｂの製造の場合は、例えば、ポリエステルを溶融し、中空繊維用吐出孔（例えば、複数のスリットを円周上に並べた吐出孔）を９０〜２００孔有する紡糸口金を通して、融点よりも２０〜４０℃高い紡糸温度で中空部が形成されるように溶融紡糸し、口金から紡糸された繊維に、１０〜２５℃の温度の空気を１００〜１８０ｍ／分の流れで吹き付けて冷却させた後、紡糸油剤を付与し、引き取り速度１０００〜１８００ｍ／分で一旦、缶に納めることにより未延伸糸トウを得る。
【００４２】
次いで、得られた未延伸糸トウを２．５〜３．５倍の延伸倍率で、温度８０〜１００℃の液浴を用いて１段延伸を施し、クリンパーを用いて好ましくは５〜１０山／２５ｍｍの構造差捲縮または／および機械捲縮を付与し、アミノ変性シリコーン等のポリシロキサンが濃度１〜１０質量％で含まれた油剤水溶液をシャワーで付与し、８０〜１６５℃の温度で５〜３０分間乾燥し、長さ３０〜９０ｍｍに切断して、単繊維繊度が５．０ｄｔｅｘ以上１０．０ｄｔｅｘ未満の中空太短繊維を製造することができる。なお、上記の機械捲縮とは、二次元のジグザク（山谷）な捲縮であり、上記の構造差捲縮とは、三次元のスパイラル状（バネ状）の捲縮である。
【００４３】
また、中空極太短繊維Ｃの製造の場合は、例えば、ポリエステルを溶融し、中空繊維用吐出孔（例えば、複数のスリットを円周上に並べた吐出孔）を９０〜２００孔有する紡糸口金を通して、融点よりも２０〜４０℃高い紡糸温度で中空部が形成されるように溶融紡糸し、口金から紡糸された繊維に、１０〜２５℃の温度の空気を１００〜１８０ｍ／分の流れで吹き付けて冷却させた後、紡糸油剤を付与し、引き取り速度１０００〜１８００ｍ／分で一旦、缶に納めることにより未延伸糸トウを得る。
【００４４】
次いで、得られた未延伸糸トウを２．５〜３．５倍の延伸倍率で、温度８０〜１００℃の液浴を用いて１段延伸を施し、クリンパーを用いて好ましくは５〜１０山／２５ｍｍの構造差捲縮または／および機械捲縮を付与し、アミノ変性シリコーン等のポリシロキサンが濃度１〜１０質量％で含まれた油剤水溶液をシャワーで付与し、８０〜１６５℃の温度で５〜３０分間乾燥し、長さ３０〜９０ｍｍに切断して、単繊維繊度が１０．０〜３０．０ｄｔｅｘの中空太短繊維を製造することができる。
【００４５】
また、熱接着性短繊維Ｄの製造の場合は、例えば、鞘の低融点ポリエステルと、芯の通常のポリエステルとをそれぞれ溶融し、芯鞘型複合構造となる吐出孔を２００〜６００孔有する芯鞘型紡糸口金を通して所定の紡糸温度にて溶融紡糸し、口金より紡糸された繊維に、１０〜２５℃の空気を５０〜１００ｍ／分の流れで吹き付けて冷却させた後、紡糸油剤を付与し、引き取り速度９００〜１５００ｍ／分で一旦、缶に納めることで未延伸糸トウを得る。
【００４６】
次いで、得られた未延伸糸トウを２．５〜３．５倍の延伸倍率にて、温度８０〜９５℃の液浴を用いて１段延伸を施し、クリンパーを用いて好ましくは７〜１５山／２５ｍｍの機械捲縮を付与し、４０〜６０℃の温度で１５〜３０分乾燥し、長さ１０〜７６ｍｍに切断して、単繊維繊度が１．０〜５．０ｄｔｅｘの熱接着性短繊維を製造することができる。
【００４７】
また、混綿詰め綿を構成する繊維、すなわち細短繊維Ａと中空太短繊維Ｂと中空極太短繊維Ｃのうち、少なくとも１種の繊維に、銀、カルシウムまたは銅を含む油剤成分を、好ましくは質量比０．１〜１．０質量％の範囲で付与することにより、抗菌、防かび、抗ウイルス、消臭および防臭性能を有する混綿詰め綿とすることができる。
【００４８】
ここで用いられる油剤成分に含まれる銀、カルシウムまたは銅としては、例えば、リン酸カルシウム・ハイドロオキサイトからなる直径１〜５０μｍ粒子に、銀または銅の酸化化合物や、塩化化合物、窒素化合物、アミノ化合物および配位化合物、または他の金属配位化合物を含む粒子を固着させたものが挙げられ、これらをリン酸系水溶剤に分散させて繊維に付与し、繊維表面に付着させればよい。
【００４９】
この場合、例えば、銀、カルシウムまたは銅を含む油剤成分を、ポリシロキサンを含む油剤に混ぜて繊維に同時に付与することができる。また、各々油剤を独立して前後に個別に付与することもできる。具体的に、ポリシロキサンを含む油剤を付与後に銀等を含む油剤を付与しても良く、または銀等を含む油剤を付与後にポリシロキサンを含む油剤を付与しても良い。
【００５０】
次いで、得られた細短繊維Ａ、中空太短繊維Ｂ、中空極太短繊維Ｃ、熱接着性短繊維Ｄを積層して開繊機を通過させた後に、風送及び／又はカード機で混ぜて詰め綿用混合原綿を得る。
【００５１】
このようにして得られた詰め綿用混合原綿は、熱接着性短繊維Ｄの表面の低融点ポリエステルの融点以上の温度で加熱処理され、細短繊維Ａ及び／又は中空太短繊維Ｂ及び／又は中空極太短繊維Ｃどうしが部分的に、熱接着性短繊維Ｄにより接着されて、詰め綿が得られる。
【実施例】
【００５２】
本発明の詰め綿用混合原綿及び詰め綿について、以下の実施例を用いて詳細に説明する。
詰め綿用混合原綿物性及び詰め綿特性の測定は以下の方法により行った。
【００５３】
（単繊維繊度の測定）
ＪＩＳ  Ｌ１０１５：２０１０に準じて原綿の単繊維繊度を測定した。
【００５４】
（初期嵩高の測定）
図１（ａ）に示す底辺２００ｍｍ角の嵩高変化確認用透明箱１の中に、図１（ｂ）に示すように、測定用サンプル詰め綿２を１６ｇ入れ、次いで、図２（ａ）に示すように、サンプル詰め綿２の上に初期荷重０．０９４ｇ／ｃｍ２の板３を載せ、１分後のサンプル詰め綿２の厚みを測定し、初期嵩高４（ｍｍ）とした。
【００５５】
（圧縮嵩高の測定）
初期嵩高を測定した後、図２（ｂ）に示すように、９．９０６ｇ／ｃｍ２の荷重５を板３の上に載せて、合計１０．０ｇ／ｃｍ２の荷重をサンプル詰め綿２にかけた状態とし、１分後のサンプル詰め綿２の厚みを測定し、圧縮嵩高６（ｍｍ）とした。
【００５６】
（圧縮率の算出）
次式により圧縮率を求めた。
圧縮率（％）＝［（初期嵩高−圧縮嵩高）／初期嵩高］×１００
（回復嵩高の測定）
圧縮嵩高を測定した後、図２（ｃ）に示すように荷重９．９０６ｇ／ｃｍ２の荷重５を外し、０．０９４ｇ／ｃｍ２の板３のみの荷重状態とし、１０分後のサンプル詰め綿２の厚みを測定し、回復嵩高（ｍｍ）７とした。
【００５７】
（回復率の算出）
次式により回復率を求めた。
回復率（％）＝［（回復嵩高−圧縮嵩高）／（初期嵩高−圧縮嵩高）］×１００。
【００５８】
（剛軟度の測定）
ＪＩＳ  Ｌ１０９６：２０１０に準じて詰め綿の剛軟度（ｍＮ・ｃｍ）を測定した。
【００５９】
（ｃｌｏ値の測定）
ＪＩＳ  Ｌ１０９６：２０１０に準じて詰め綿のｃｌｏ値を測定した。
【００６０】
（実施例１）
ポリエチレンテレフタレートを溶融し、孔径０．３ｍｍの丸断面吐出孔を９３０孔有する紡糸口金を通して紡糸温度２８５℃で溶融紡糸し、口金から紡糸された繊維に、２０℃の温度の空気を５０ｍ／分の流れで吹き付けて冷却させた後、非イオン系の紡糸油剤を付与し、引き取り速度１５００ｍ／分で一旦、缶に納めることにより未延伸糸トウを得た。次いで、得られた未延伸糸トウを２．８５倍の延伸倍率で、温度９０℃の液浴を用いて１段延伸を施し、クリンパーを用いて１８山／２５ｍｍの機械捲縮を付与し、ポリシロキサンが８質量％含まれた油剤水溶液をスプレーで付与し、１４５℃の温度で２０分乾燥し、長さ３８ｍｍに切断して単繊維繊度が１．３ｄｔｅｘで繊維長が３８ｍｍ、ポリシロキサン付着量が０．５質量％の丸断面の細短繊維Ａの原綿（ａ１）を製造した。
【００６１】
また、ポリエチレンテレフタレートを溶融し、中空繊維用吐出孔（スリット幅０．１ｍｍのスリット３つが円周上に配置されている吐出孔）を１８０孔有する紡糸口金を通して、紡糸温度２７５℃で中空部が形成されるように溶融紡糸し、口金から紡糸された繊維に、２０℃の温度の空気を１３０ｍ／分の流れで吹き付けて冷却させた後、非イオン系の紡糸油剤を付与し、引き取り速度１６５５ｍ／分で一旦、缶に納めることで未延伸糸トウを得た。次いで、得られた未延伸糸トウを２．６７倍の延伸倍率で、温度９０℃の液浴を用いて１段延伸を施し、クリンパーを用いて構造差捲縮および機械捲縮を７山／２５ｍｍ付与し、ポリシロキサンが２質量％含まれた油剤水溶液をスプレーで付与し、１４５℃の温度で１０分乾燥し、長さ６４ｍｍに切断して、単繊維繊度が６．６ｄｔｅｘで繊維長が６４ｍｍ、ポリシロキサン付着量が０．２質量％、中空率３０％の中空丸断面の中空太短繊維Ｂの原綿（ｂ１）を製造した。
【００６２】
また、ポリエチレンテレフタレートを溶融し、中空繊維用吐出孔（スリット幅０．１ｍｍのスリット３つが円周上に配置されている吐出孔）を９２孔有する紡糸口金を通して、紡糸温度２７５℃で中空部が形成されるように溶融紡糸し、口金から紡糸された繊維に、２０℃の温度の空気を１６０ｍ／分の流れで吹き付けて冷却させた後、非イオン系の紡糸油剤を付与し、引き取り速度１６５５ｍ／分で一旦、缶に納めることで未延伸糸トウを得た。次いで、得られた未延伸糸トウを２．６５倍の延伸倍率で、温度９０℃の液浴を用いて１段延伸を施し、クリンパーを用いて構造差捲縮および機械捲縮を９山／２５ｍｍ付与し、ポリシロキサンが２質量％含まれた油剤水溶液をスプレーで付与し、１４５℃の温度で１０分乾燥し、長さ６４ｍｍに切断して、単繊維繊度が１４．４ｄｔｅｘで繊維長が６４ｍｍ、ポリシロキサン付着量が０．２質量％、中空率３５％の中空丸断面の中空太短繊維Ｃの原綿（ｃ１）を製造した。
【００６３】
さらにまた、熱接着性短繊維Ｄとして、芯鞘繊維用吐出孔を２８６孔有する紡糸口金を使用し、イソフタル酸共重合体からなる低融点ポリエステル（融点１２０℃）を鞘とし、ポリエチレンテレフタレートを芯とする芯鞘型複合繊維（芯と鞘との複合比５０：５０）を、次の方法で製造した。
【００６４】
低融点ポリエステルとポリエチレンテレフタレートとをそれぞれ溶融し、芯鞘型複合構造となる吐出孔を２８６孔有する芯鞘型紡糸口金を通して紡糸温度２８０℃にて溶融紡糸し、口金より紡糸された繊維を２０℃の空気を６０ｍ／分の流れで吹き付けて冷却させた後、非イオン系の紡糸油剤を付与し、引き取り速度１２６０ｍ／分で一旦、缶に納めることで未延伸糸トウを得る。次いで、得られた未延伸糸トウを３．２０倍の延伸倍率にて、温度８０℃の液浴を用いて１段延伸を施し、クリンパーを用いて１０山／２５ｍｍの機械捲縮を付与し、５５℃の温度で２０分乾燥し、長さ３８ｍｍに切断して、単繊維繊度が４．４ｄｔｅｘで繊維長が５１ｍｍの芯鞘複合の熱接着性短繊維Ｄの原綿（ｄ１）を製造した。
【００６５】
上記で得られた細短繊維Ａの原綿（ａ１）と中空太短繊維Ｂの原綿（ｂ１）と中空極太短繊維Ｃの原綿（ｃ１）と熱接着性短繊維Ｄの原綿（ｄ１）とを、質量比６０対２５対１０対５（６０質量％／２５質量％／１０質量％／５質量％）の割合で積層して、開繊機を通過させた後にカード機を通して混合原綿とした。この混合原綿を、熱風乾燥機に通して１８０℃、１０分の熱処理を行い、詰め綿を製造した。
【００６６】
得られた詰め綿１６ｇを用いて、詰め綿の嵩高性能、剛軟度及びｃｌｏ値を測定した。その結果は表１に示すとおりであった。得られた詰め綿は、柔軟性及び保温性に優れ、かつ圧縮嵩高性及び圧縮後の回復性能も保持出来るものであることがわかる。
【００６７】
（実施例２）
ポリエチレンテレフタレートを溶融し、Ｙ型繊維用吐出孔（スリット幅０．０８ｍｍ）を７４５孔有する紡糸口金を通して紡糸温度２９０℃で溶融紡糸し、口金から紡糸された繊維に、２０℃の温度の空気を６０ｍ／分の流れで吹き付けて冷却させた後、非イオン系の紡糸油剤を付与し、引き取り速度１２００ｍ／分で一旦、缶に納めることにより未延伸糸トウを得た。次いで、得られた未延伸糸トウを３．１５倍の延伸倍率で、温度９０℃の液浴を用いて１段延伸を施し、クリンパーを用いて１２山／２５ｍｍの機械捲縮を付与し、ポリシロキサンが４質量％含まれた油剤水溶液をスプレーで付与し、１４５℃の温度で２０分乾燥し、長さ３８ｍｍに切断して単繊維繊度が１．７ｄｔｅｘで繊維長が３８ｍｍ、ポリシロキサン付着量が０．５質量％の丸断面の細短繊維Ａの原綿（ａ２）を製造した。
【００６８】
また、ポリエチレンテレフタレートを溶融し、中空繊維用吐出孔（スリット幅０．１ｍｍのスリット３つが円周上に配置されている吐出孔）を１８０孔有する紡糸口金を通して、紡糸温度２７５℃で中空部が形成されるように溶融紡糸し、口金から紡糸された繊維に、２０℃の温度の空気を１６５ｍ／分の流れで吹き付けて冷却させた後、非イオン系の紡糸油剤を付与し、引き取り速度１６５５ｍ／分で一旦、缶に納めることで未延伸糸トウを得た。次いで、得られた未延伸糸トウを２．４５倍の延伸倍率で、温度９０℃の液浴を用いて１段延伸を施し、クリンパーを用いて構造差捲縮および機械捲縮を７山／２５ｍｍ付与し、ポリシロキサンが４質量％含まれた油剤水溶液をスプレーで付与し、１４５℃の温度で１０分乾燥し、長さ６４ｍｍに切断して、単繊維繊度が７．６ｄｔｅｘで繊維長が６４ｍｍ、ポリシロキサン付着量が０．３質量％、中空率３０％の中空丸断面の中空太短繊維Ｂの原綿（ｂ２）を製造した。
【００６９】
また、中空極太短繊維Ｃ及び熱接着性短繊維Ｄとしては、実施例１の場合と同じく、原綿（ｃ１）、原綿（ｄ１）を用いた。
【００７０】
上記で得られた細短繊維Ａの原綿（ａ２）と中空太短繊維Ｂの原綿（ｂ２）と中空極太短繊維Ｃの原綿（ｃ１）と熱接着性短繊維Ｄの原綿（ｄ１）とを、質量比６５対２０対１０対５（６５質量％／２０質量％／１０質量％／５質量％）の割合で積層して、開繊機を通過させた後にカード機を通して混合原綿とした。この混合原綿を、熱風乾燥機に通して１８０℃、１０分の熱処理を行い、詰め綿を製造した。
【００７１】
得られた詰め綿１６ｇを用いて、詰め綿の嵩高性能、剛軟度及びｃｌｏ値を測定した。その結果は表１に示すとおりであった。得られた詰め綿は、柔軟性及び保温性に優れ、かつ圧縮嵩高性及び圧縮後の回復性能も保持出来るものであることがわかる。
【００７２】
（比較例１）
実施例１において得られた細短繊維Ａの原綿（ａ１）と熱接着性繊維Ｄの原綿（ｄ１）とを、質量比９５対５（９５質量％／５質量％）の割合で使用する以外は、実施例１と同様に詰め綿を製造した。
【００７３】
得られた詰め綿１６ｇを用いて、詰め綿の嵩高特性、剛軟度及びｃｌｏ値を測定した。その結果は表１に示すとおりであった。得られた詰め綿は、柔軟性及び保温性は優れていたものの、圧縮嵩高性及び圧縮後の回復性能は劣っていた。
【００７４】
（比較例２）
実施例１において得られた細短繊維Ａの原綿（ａ１）と中空太短繊維Ｂの原綿（ｂ１）と熱接着性繊維Ｄの原綿（ｄ１）とを、質量比６０対３５対５（６０質量％／３５質量％／５質量％）の割合で使用する以外は、実施例１と同様に詰め綿を製造した。
【００７５】
得られた詰め綿１６ｇを用いて、詰め綿の嵩高性能、剛軟度及びｃｌｏ値を測定した。その結果は表１に示すとおりであった。得られた詰め綿は、柔軟性、圧縮嵩高性、保温性及び圧縮後の回復性能に劣っていた。
【００７６】
（比較例３）
実施例１において得られた細短繊維Ａの原綿（ａ１）と中空極太短繊維Ｃの原綿（ｃ１）と熱接着性繊維Ｄの原綿（ｄ１）とを、質量比６０対３５対５（６０質量％／３５質量％／５質量％）の割合で使用する以外は、実施例１と同様に詰め綿を製造した。
【００７７】
得られた詰め綿１６ｇを用いて、詰め綿の嵩高性能、剛軟度及びｃｌｏ値を測定した。その結果は表１に示すとおりであった。得られた詰め綿は、圧縮嵩高性と圧縮後の回復性能は優れていたものの、柔軟性及び保温性は劣っていた。
【００７８】
（比較例４）
実施例１において得られた細短繊維Ａの原綿（ａ１）と中空太短繊維Ｂの原綿（ｂ１）と中空極太短繊維Ｃの原綿（ｃ１）と熱接着性短繊維Ｄの原綿（ｄ１）とを、質量比５対５０対４０対５（５質量％／５０質量％／４０質量％／５質量％）の割合で使用する以外は、実施例１と同様に詰め綿を製造した。
【００７９】
得られた詰め綿を用いて、詰め綿の嵩高性能、剛軟度及びｃｌｏ値を測定した。その結果は表１に示すとおりであった。得られた詰め綿は、圧縮嵩高性と圧縮後の回復性能は優れていたものの、柔軟性及び保温性は劣っていた。
【００８０】
【表１】
2013177701.tif 000002
【符号の説明】
【００８１】
１：嵩高変化確認用透明箱
２：サンプル詰め綿
３：０．０９４ｇ／ｃｍ２の板
４：初期嵩高
５：９．９０６ｇ／ｃｍ２の荷重
６：圧縮嵩高
７：回復嵩高
【図１】
2013177701.tif 000003
【図２】
2013177701.tif 000004